(57)【特許請求の範囲】
【請求項１】
陽極と陰極との間に、少なくとも２層の発光層を有し、且つ、該２層の発光層の間に少なくとも１層の中間層を有する有機エレクトロルミネッセンス素子において、
該２層の発光層が、各々同一のホスト化合物Ａと、互いに異なる発光ドーパントＡ、Ｂとを、各々含有し、且つ、該中間層が該ホスト化合物Ａを含み、
前記ホスト化合物Ａが、カルボリン誘導体またはジアザカルバゾール誘導体であることを特徴とする有機エレクトロルミネッセンス素子。
【発明の詳細な説明】
【技術分野】
【０００１】
本発明は、有機エレクトロルミネッセンス素子、表示装置及び照明装置に関する。
【背景技術】
【０００２】
有機エレクトロルミネッセンス素子（単に、有機ＥＬ素子ともいう）は自己発光のため、視認性に優れ、かつ数Ｖ〜数十Ｖの低電圧駆動が可能なため駆動回路を含めた軽量化が可能である。そこで、有機ＥＬ素子は、薄膜型ディスプレイ、照明、バックライトとしての活用が期待されている。【０００３】
また、有機ＥＬ素子は色バリエーションが豊富であることも特徴である。また、複数の発光色を組み合わせる混色によってさまざまな発光が可能となることも特徴である。【０００４】
発光色の中で、特に白色発光のニーズは高く、またバックライトとしても活用できる。さらに、カラーフィルタを用いて青、緑、赤の画素に分けることが可能である。【０００５】
この様な白色発光を行う方法としては次の２種類の方法がある。【０００６】
１．一つの発光層に複数の発光化合物をドープする
２．複数の発光層から複数の発光色を組み合わせる。【０００７】
例えば、青（Ｂ）、緑（Ｇ）、赤（Ｒ）の３色により白色を達成する場合、１の場合は、素子作製方法として真空蒸着法を用いた場合は、ＢＧＲとホスト化合物の４元蒸着となり、コントロールが非常に困難となる。【０００８】
また、ＢＧＲとホスト化合物を溶液に溶解或いは分散にして塗布する方法もあるが、いまのところ、塗布型有機ＥＬは蒸着型に比べ耐久性が劣るという問題がある。【０００９】
一方、２の複数の発光層を組み合わせる方法が提案されている。蒸着型を用いる場合には１に比べ容易となる。【００１０】
このような白色発光を行う有機ＥＬ素子としては、短波長発光である青色発光層と長波長発光である赤色発光層との２層を積層することにより、両発光層の混色として白色の発光を得るようにしたものが提案されている（例えば、特許文献１参照。）。【００１１】
しかしながら、このような発色の異なる（異なるピーク波長の）２層の発光層を積層したものにおいては、素子の駆動時間すなわち発光時間や印加電圧の変化に伴って、２つの発光層において膜質が変化したり、ホール（正孔）や電子の輸送性の度合が変化する等により、発光中心が移動し、その結果、色度変化を生じやすい。【００１２】
特に、２つの発光層の混色として白色を得る場合、白色は他の色に比べて色度変化に敏感であるため、問題が顕在化する。【００１３】
異なるピーク波長を有する複数の発光層からの混色発光を行うようにした有機ＥＬ素子において、駆動時間や電圧変化に伴う色度変化を極力抑制できるようにする方法として、異なるピーク波長の発光を行う発光層が交互に３層以上積層されたものが開示されている（例えば、特許文献２参照。）。【００１４】
また、２層以上の積層構造において、発光層の膜厚及び有機ホスト材料と蛍光材料の比率を発光効率をパラメータとして設計する方法が開示されている（例えば、特許文献３参照。）。【００１５】
これらは交互に積層することで、キャリアの注入バランスを多少ずれても、色ずれが起こりにくくするという効果がある。しかしながら発光効率が低いこと、及び層間でのエネルギー移動があり、白色度において偏りが認められ、白色発光として未だ不十分であることが分かった。【００１６】
また、複数の発光層を組み合わせ白色を達成している例として、異なる発光色を有する２層の発光層の間に中間層を設けている例がある（例えば、非特許文献１参照。）。【００１７】
しかしながら、上記技術の問題点としては
１．電圧（電流）によって、発光色がずれる
２．効率が理論限界に到達していない
３．中間層を設けることにより作製が煩雑となる
等の３点が上げられ、いずれも解決すべき問題として残されていた。
【特許文献１】特開平７−１４２１６９号公報
【特許文献２】特開２００３−１８７９７７号公報
【特許文献３】特開２００４−６３３４９号公報
【非特許文献１】ＡＰＰＬＩＥＤ  ＰＨＹＳＩＣＳ  ＬＥＴＴＥＲＳ  Ｖｏｌ．８３，２４５９（２００３）やＡＤＶＡＮＣＥＤ  ＭＡＴＥＲＩＡＬＳ，Ｖｏｌ．１４，Ｎｏ．２，１４７（２００２）
【発明の開示】
【００１８】
本発明の目的は、外部量子効率が高い、即ち、発光効率が高く、且つ、色度のずれが少ない有機エレクトロルミネッセンス素子を提供することである。
【００１９】
本発明の上記目的を達成するための態様の一つは、陽極と陰極との間に、少なくとも２層の発光層を有し、且つ、該２層の発光層の間に少なくとも１層の中間層を有する有機エレクトロルミネッセンス素子において、該２層の発光層が、各々同一のホスト化合物Ａと、互いに異なる発光ドーパントＡ、Ｂとを、各々含有し、且つ、該中間層が該ホスト化合物Ａを含み、前記ホスト化合物Ａが、カルボリン誘導体またはジアザカルバゾール誘導体であることを特徴とする有機エレクトロルミネッセンス素子にある。
【図面の簡単な説明】
【００２０】
【図１】有機ＥＬ素子から構成される表示装置の一例を示した模式図である。
【図２】表示部Ａの模式図である。
【図３】画素を構成する駆動回路の等価回路図である。
【図４】パッシブマトリクス方式による表示装置の模式図である。
【図５】有機ＥＬ素子１−１の封止構造の概略模式図である。
【図６】有機ＥＬ素子を具備してなる照明装置の模式図である。
【図７】有機ＥＬ素子の発光層形成に用いる蒸着装置の一例を示す概略図である。
【図８】有機ＥＬ素子の発光層形成に用いる蒸着装置の一例を示す概略図である。
【図９】有機ＥＬ素子の層構成の一例を示す。
【図１０】本発明の有機ＥＬ素子の発光層の層構成を示す図である。
【図１１】本発明の有機ＥＬ素子の発光層の層構成を示す図である。
【図１２】本発明の有機ＥＬ素子の発光層の層構成を示す図である。
【図１３】本発明の有機ＥＬ素子の発光層の層構成を示す図である。
【発明を実施するための最良の形態】
【００２１】
本発明の上記目的は下記の構成（１）〜（１５）により達成された。
（１）  陽極と陰極との間に、少なくとも２層の発光層を有し、且つ、該２層の発光層の間に少なくとも１層の中間層を有する有機エレクトロルミネッセンス素子において、
該２層の発光層が、各々同一のホスト化合物Ａと、互いに異なる発光ドーパントＡ、Ｂとを、各々含有し、且つ、該中間層が該ホスト化合物Ａを含み、前記ホスト化合物Ａが、カルボリン誘導体またはジアザカルバゾール誘導体であることを特徴とする有機エレクトロルミネッセンス素子。
（２）  前記発光ドーパントＡ、Ｂの少なくとも１種類はリン光性化合物であることを特徴とする前記（１）に記載の有機エレクトロルミネッセンス素子。
（３）  前記発光ドーパントＡ、Ｂが共にリン光性化合物であることを特徴とする前記（１）に記載の有機エレクトロルミネッセンス素子。
（４）  前記中間層の膜厚が、発光ドーパントＡと発光ドーパントＢ間のフェルスター距離よりも大きいことを特徴とする前記（１）〜（３）のいずれか１項に記載の有機エレクトロルミネッセンス素子。
（５）  前記ホスト化合物Ａが、カルバゾール誘導体であることを特徴とする前記（１）〜（４）のいずれか１項に記載の有機エレクトロルミネッセンス素子。
（６）  前記発光層の少なくとも１種類が、同一の発光ピークを示す、同種類の発光層を２層以上有することを特徴とする前記（１）〜（５）のいずれか１項に記載の有機エレクトロルミネッセンス素子。
（７）  少なくとも２種の前記発光層が同種類の発光層を２層以上有することを特徴とする前記（１）〜（６）のいずれか１項に記載の有機エレクトロルミネッセンス素子。
（８）  前記発光層が、少なくとも２種類の発光層Ａ、Ｂから構成され、該発光層ＡまたはＢは、少なくとも２層以上であり、且つ、前記発光層Ａ、Ｂ、中間層は、各々交互に積層されていることを特徴とする前記（１）〜（７）のいずれか１項に記載の有機エレクトロルミネッセンス素子。
（９）  前記発光層が、少なくとも３種類の発光層Ａ、Ｂ、Ｃから構成され、該発光層Ａ、Ｂ、Ｃの少なくともひとつは２層以上であり、且つ、周期的に積層されていることを特徴とする前記（１）〜（８）のいずれか１項に記載の有機エレクトロルミネッセンス素子。
（１０）  前記発光層と陰極との間に正孔阻止層を有し、該正孔阻止層の少なくとも１層が、該発光層に隣接する層として設けられていることを特徴とする前記（１）〜（９）のいずれか１項に記載の有機エレクトロルミネッセンス素子。
（１１）  前記発光層と陽極の間との間に電子阻止層を有し、且つ、該電子阻止層の少なくとも１層が該発光層に隣接する層として設けられていることを特徴とする前記（１）〜（１０）のいずれか１項に記載の有機エレクトロルミネッセンス素子。
（１２）  発光が白色であることを特徴とする前記（１）〜（１１）のいずれか１項に記載の有機エレクトロルミネッセンス素子。
（１３）  前記発光層が下記一般式（Ａ）〜（Ｃ）で表される部分構造の少なくとも１つを持つ発光ドーパントを含有していることを特徴とする前記（１）〜（１２）のいずれか１項に記載の有機エレクトロルミネッセンス素子。
【化１】
0004858169.tif 000002
【００２２】
（式中、Ｒａは水素原子、脂肪族基、芳香族基、複素環基を表し、Ｒｂ、Ｒｃは水素原子または置換基を表し、Ａ１は芳香族環、芳香族複素環を形成するのに必要な残基を表し、ＭはＩｒ、Ｐｔを表す。）
0004858169.tif 000003
【００２３】
（式中、Ｒａは水素原子、脂肪族基、芳香族基、複素環基を表し、Ｒｂ、Ｒｃ、Ｒｂ1、Ｒｃ1は水素原子または置換基を表し、Ａ１は芳香族環、芳香族複素環を形成するのに必要な残基を表し、ＭはＩｒ、Ｐｔを表す。）
0004858169.tif 000004
【００２４】
（式中、Ｒａは水素原子、脂肪族基、芳香族基、複素環基を表し、Ｒｂ、Ｒｃは水素原子または置換基を表し、Ａ１は芳香族環、芳香族複素環を形成するのに必要な残基を表し、ＭはＩｒ、Ｐｔを表す。）
（１４）  前記（１）〜（１３）のいずれか１項に記載の有機エレクトロルミネッセンス素子を有することを特徴とする表示装置。
（１５）  前記（１）〜（１３）のいずれか１項に記載の有機エレクトロルミネッセンス素子を有することを特徴とする照明装置。
【００２５】
本発明の有機ＥＬ素子においては、前記（１）〜（１３）のいずれか１項に規定される構成により、外部量子効率が高い、即ち、発光効率が高く、且つ、色度のずれが少ない有機エレクトロルミネッセンス素子を提供することが出来た。また、前記素子を用いた表示装置及び照明装置を併せて提供することが出来た。
【００２６】
以下、本発明に係る各構成要素の詳細について、順次説明する。【００２７】
本発明者等は、複数の発光層を組み合わせ、且つ、発光層の間に中間層を設けた場合の白色発光の色度のずれについて、種々検討した結果、発光色の色度のずれに関しては２つの原因があり、一つは励起子閉じ込めが十分でないということと、もう一つは中間層を介して正孔と電子の注入バランスが一定でないという２点に注目した。【００２８】
そこで、本発明の有機ＥＬ素子においては、中間層と発光層形成に用いるホスト材料に同じ化合物を用いることで層間の注入障壁を低減させることで、駆動電圧（電流）を変化させても正孔と電子の注入バランスが一定になり、色ずれが顕著に減少することがわかった。【００２９】
また、有機ＥＬ素子を製造するという観点からも、中間層とホスト化合物に共通の材料を用いることで、従来の素子作製に比較して、作製工程を大幅に簡略化することにも併せて成功した。【００３０】
更に、中間層に発光層のリン光性化合物よりも高い励起三重項エネルギーを有する材料を用いることで、発光層の３重項励起子を効果的に閉じ込めることに成功した。さらに、その中間層の膜厚をフェルスター距離以上にすることで、励起子のエネルギー移動を抑制しよりいっそう色ずれを抑え、高効率な素子を得ることに成功した。また、発光層の順列は規則的であっても良いしランダムであっても良く、中間層は全てに設ける必要はなく必要な箇所に設けるだけでも良い。【００３１】
《発光層》
本発明に係る発光層について説明する。【００３２】
本発明の有機ＥＬ素子の層構成（詳しい層構成についての説明は後述する）の一例を図９を用いて説明するが、本発明はこれらに限定されない。【００３３】
図９の素子構成１で示される構造は、陰極と陽極の間に発光層を有し、発光層は電子阻止層と正孔阻止層で挟み込んでいる。【００３４】
これらの電子阻止層或いは正孔阻止層（電子阻止層、正孔阻止層については後述する）は必ずしも必要ではないが、図９に示すような構成とすることで、電子・正孔のキャリアを発光層に閉じ込め、更に電子と正孔の再結合により生成する励起子をも発光層に閉じ込めることができるため、これらの層を設けることが好ましい。【００３５】
電子阻止層、正孔阻止層を形成する材料は既知のものを使用することができる。【００３６】
電子阻止層は電子が発光層から漏れ出さぬよう電子を閉じ込めるため、電子阻止層を形成する材料は電子親和力が発光層を形成する材料よりも小さいことが好ましい。【００３７】
また、正孔阻止層は正孔が発光層から漏れ出さぬように正孔を閉じ込めるため正孔阻止層を形成する材料は発光層を形成する材料よりもイオン化ポテンシャルが大きいことが好ましい。【００３８】
更に電子と正孔が再結合して生成する３重項励起子を閉じ込めるため、正孔阻止層、電子阻止層を形成する材料は発光層のリン光性化合物の励起３重項エネルギーよりも大きいことが好ましい
さらに、それらを挟み込むように正孔輸送層、電子輸送層を設けることが好ましい。正孔輸送層、電子輸送層は既知の材料を用いることが出来る。駆動電圧低下の面から伝導度の高い材料を用いることが好ましい。【００３９】
発光層の構成例を図１０〜図１８を用いて説明する。発光層１−１〜発光層３−６まで示すが本発明はこれらに限定されない。【００４０】
発光層１−１〜発光層３−６は、各々素子構成１における発光層部分のみを抜き出したものを示している。【００４１】
本発明においては、発光層は少なくとも２層から構成され、発光層の少なくとも１種類が、同一の発光ピークを示す、同種類の発光層を２層以上有する態様、少なくとも２種の発光層が同種類の発光層を２層以上有する態様が好ましく用いられる。
【００４２】
ここで、本発明において、同一の発光ピークを示す２層の発光層とは、２つの発光層からの２つの発光ピークを各々ＰＬ測定したときに、各々の発光極大波長の差が１０ｎｍ未満であることと定義する。【００４３】
尚、ＰＬ測定とは、発光ドーパントとホスト化合物を発光層で用いる組成で石英基板に蒸着膜を作製するか、或いはポリマーなどのウェットプロセスにて作製するものは、スピンコートもしくはディップにより薄膜を作製し、得られた蒸着膜或いは薄膜を蛍光光度計で発光を測定することにより発光極大波長を決定できる。【００４４】
本発明の有機ＥＬ素子を点灯させた時の色は特に限定しないが、白色発光が好ましい。【００４５】
また、発光ピークの異なる発光層が２種ある場合、青色と黄色或いは青緑色と赤、に発光する発光層の組み合わせで白色を得るのが好ましい。更に、発光ピークの異なる発光層が３種である場合、青色と緑色と赤色に発光する組み合わせで白色を得るのが好ましい。【００４６】
こうすることで、照明やバックライトなど様々な光源に用いることが出来る。【００４７】
例えば発光ピークの異なる発光層が４種である場合、青、青緑、黄、赤の組み合わせにより白色を得ることができる。その他にも青色、緑色、赤色の３色での白色の色補正をするためにもう一層を使用することも可能である。【００４８】
尚、本発明では、発光色は白色だけに限定されない。【００４９】
発光ピークの異なる複数の発光層で単色（例えば青、緑、赤）を発光させることにより、より微妙な色の調整が可能となる。【００５０】
本発明に係る発光層において、複数の発光層の並び順は規則的な周期を持っていても良いし、ランダムであっても良い。【００５１】
有機ＥＬ素子に電圧（電流）をかけたときに、電圧（電流）の変動に対して色度のずれがもっとも少ない並び方になるものが好ましい。【００５２】
好ましくは規則的な周期を持っているものであり、例えば、発光層１−３〜１−６、２−２、２−５、２−６、２−７、２−８、２−９、３−３、３−４、３−５、３−６等である。【００５３】
このようにすると電圧（電流）を変化させたとき、発光位置が厚さ方向にシフトしても発光色が変化しにくくすることが可能である。【００５４】
一方、複数の発光層から複数の発光色を組み合わせる場合、色ずれを最低限に抑えるために交互、周期、ランダム構造を多重に積層するが、その際、隣接層との接触が多くなるため、その界面でのエネルギー移動の機会が増え、発光層１層での白色素子の形成と同様の問題が生ずる。【００５５】
有機ＥＬのエネルギー移動は主にフェルスター型が支配的だが、フェルスター型はエネルギー移動距離が大きい。【００５６】
フェルスター型エネルギー移動とは、基本的にドナー分子の発光スペクトルとアクセプター分子の吸収スペクトルの重なり積分強度が大きいことが重要な因子となる。【００５７】
蛍光性化合物の場合、スペクトルが重なると蛍光量子収率およびモル吸光係数が大きいため励起１重項エネルギー移動距離が大きくなる。【００５８】
リン光性化合物においてもＴ←Ｇ吸収が見られる場合には蛍光性化合物と同様に励起３重項でのエネルギー移動が起こる（フェルスター型エネルギー移動に関しては『Ｐｒｉｎｃｉｐｌｅｓ  ｏｆ  Ｆｌｕｏｒｅｓｃｅｎｃｅ  Ｓｐｅｃｔｒｏｃｓｏｐｙ』Ｊｏｓｅｐｈ  Ｒ．Ｌａｋｏｗｉｃｚ著  Ｋｌｕｗｅｒ  Ａｃａｄｅｍｉｃ  Ｐｌｅｎｕｍ  Ｐｕｂｌｉｓｈｅｒｓ  ｐ．３６８）。しかしながら、Ｔ←Ｇ吸収のモル吸光係数は蛍光性化合物に比して非常に小さいためリン光性化合物の方がフェルスター型のエネルギー移動距離は圧倒的に小さい。【００５９】
本発明においては、発光層の材料より高い励起３重項エネルギーを有する中間層を発光層と発光層間に有することで発光層間のフェルスター型エネルギー移動を抑制することが出来、高効率、色度ずれのない素子を得ることが出来た。【００６０】
それぞれの隣接する発光層への発光ドーパント間のエネルギー移動はフェルスター型で進行することから、フェルスター距離が小さい組み合わせでそれぞれの発光層の並び順を決定することが出来る。フェルスター距離とはエネルギー移動をする確率と内部変換する確率とが１：１の距離のことをいい、これより短い距離ではエネルギー移動が支配的となり、長い距離においてはエネルギー移動は起こりにくくなる。（フェルスター型距離に関しては『Ｐｒｉｎｃｉｐｌｅｓ  ｏｆ  Ｆｌｕｏｒｅｓｃｅｎｃｅ  Ｓｐｅｃｔｒｏｃｓｏｐｙ』Ｊｏｓｅｐｈ  Ｒ．Ｌａｋｏｗｉｃｚ著  Ｋｌｕｗｅｒ  Ａｃａｄｅｍｉｃ  Ｐｌｅｎｕｍ  Ｐｕｂｌｉｓｈｅｒｓ  ｐ．３６８）
ここで、本発明に係るフェルスター距離を数例のリン光性化合物について実測し、得られた結果を下記に示す。また、リン光性化合物の構造は後述する発光ドーパントのところで示す。【００６１】
リン光性化合物                フェルスター型エネルギー移動距離
（発光ドーパントともいう）
Ｉｒ−１２→Ｉｒ−９                  ２．３ｎｍ
Ｉｒ−１２→Ｉｒ−１                  １．８ｎｍ
Ｉｒ−１３→Ｉｒ−１                  ２．４ｎｍ
Ｉｒ−１  →Ｉｒ−９                  １．８ｎｍ
上記のフェルスター型エネルギー移動距離の測定方法は、『Ｐｒｉｎｃｉｐｌｅｓ  ｏｆ  Ｆｌｕｏｒｅｓｃｅｎｃｅ  Ｓｐｅｃｔｒｏｃｓｏｐｙ』Ｊｏｓｅｐｈ  Ｒ．Ｌａｋｏｗｉｃｚ著  Ｋｌｕｗｅｒ  Ａｃａｄｅｍｉｃ  Ｐｌｅｎｕｍ  Ｐｕｂｌｉｓｈｅｒｓ記載の方法にて行った。【００６２】
後述する実施例に記載の他のリン光性化合物（発光ドーパントともいう）にちても、同様に３ｎｍ以下であった。【００６３】
蛍光性化合物に比べて、リン光性化合物のフェルスター型エネルギー移動距離は小さいが、短い距離で起こることは確認されており、上記に示したように、例えば、Ｉｒ−１２（Ｆｉｒ（ｐｉｃともいう））からＩｒ−９（ｂｔｐ2Ｉｒ（ａｃａｃ）ともいう）へのエネルギー移動においては、フェルスター距離は２．３ｎｍである。【００６４】
これはエネルギー移動距離としては小さいが、しかしながら、フェルスター型エネルギー移動がおこった場合、これによっておこる色ずれ、低効率化等は白色素子においては好ましくない問題点となる可能性がある。【００６５】
本発明においては、互いに異なる発光ドーパント（リン光性化合物）を有する、２層の発光層の間に中間層を設けることにより、フェルスター型エネルギー移動を抑制し、色ずれをより低減し、且つ、高効率な白色の有機エレクトロルミネッセンス素子を得ることに成功した。【００６６】
このことから、中間層（中間層の詳細は後述する）の膜厚としては２．５ｎｍ〜３ｎｍ以上の膜厚になるように設定すれば、効果的にエネルギー移動を抑制することが出来、高効率、且つ、色ずれの少ない素子を得ることが出来ることが分かる。【００６７】
もちろん、エネルギー移動距離の少ないリン光性化合物の組み合わせに関しては中間層の膜厚を薄くする事も可能である。【００６８】
さらに、ホスト材料を選択することで、電流−電圧特性を変化させることが出来る。【００６９】
発光層の全体の膜厚は特に限定しないが、５から１００ｎｍが好ましい。更に好ましくは７から５０ｎｍが好ましく、最も好ましくは１０ｎｍから４０ｎｍである。【００７０】
発光層を構成する複数の発光層における、それぞれの膜厚は１から２０ｎｍが好ましく更に好ましくは２から１０ｎｍである。【００７１】
これらは素子駆動電圧、電圧（電流）に対する色度のずれ、エネルギー移動、作製の困難さにより、選ぶことができる。【００７２】
本発明は、これらの発光層の構成の少なくとも１層にリン光性化合物を含有することが必要であり、好ましくは全ての発光層にリン光性化合物を含有することが好ましい。【００７３】
（発光ホストと発光ドーパント）
発光層中の主成分であるホスト化合物である発光ホストに対する発光ドーパントとの混合比は好ましくは質量で０．１質量％〜３０質量％未満の範囲に調整することである。【００７４】
ただし、発光ドーパントは複数種の化合物を混合して用いても良く、混合する相手は構造を異にする、その他の金属錯体やその他の構造を有するリン光性ドーパントや蛍光性ドーパントでもよい。【００７５】
ここで、発光ドーパントとして用いられる金属錯体と併用しても良いドーパント（リン光性ドーパント、蛍光性ドーパント等）について述べる。【００７６】
発光ドーパントは、大きくわけて、蛍光を発光する蛍光性ドーパントとリン光を発光するリン光性ドーパントの２種類がある。【００７７】
前者（蛍光性ドーパント）の代表例としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、又は希土類錯体系蛍光体等が挙げられる。【００７８】
後者（リン光性ドーパント）の代表例としては、好ましくは元素の周期表で８属、９属、１０属の金属を含有する錯体系化合物であり、更に好ましくは、イリジウム化合物、オスミウム化合物であり、中でも最も好ましいのはイリジウム化合物である。【００７９】
具体的には以下の特許公報に記載されている化合物である。【００８０】
国際公開第００／７０６５５号パンフレット、特開２００２−２８０１７８号公報、特開２００１−１８１６１６号公報、特開２００２−２８０１７９号公報、特開２００１−１８１６１７号公報、特開２００２−２８０１８０号公報、特開２００１−２４７８５９号公報、特開２００２−２９９０６０号公報、特開２００１−３１３１７８号公報、特開２００２−３０２６７１号公報、特開２００１−３４５１８３号公報、特開２００２−３２４６７９号公報、国際公開第０２／１５６４５号パンフレット、特開２００２−３３２２９１号公報、特開２００２−５０４８４号公報、特開２００２−３３２２９２号公報、特開２００２−８３６８４号公報、特表２００２−５４０５７２号公報、特開２００２−１１７９７８号公報、特開２００２−３３８５８８号公報、特開２００２−１７０６８４号公報、特開２００２−３５２９６０号公報、国際公開第０１／９３６４２号パンフレット、特開２００２−５０４８３号公報、特開２００２−１００４７６号公報、特開２００２−１７３６７４号公報、特開２００２−３５９０８２号公報、特開２００２−１７５８８４号公報、特開２００２−３６３５５２号公報、特開２００２−１８４５８２号公報、特開２００３−７４６９号公報、特表２００２−５２５８０８号公報、特開２００３−７４７１号公報、特表２００２−５２５８３３号公報、特開２００３−３１３６６号公報、特開２００２−２２６４９５号公報、特開２００２−２３４８９４号公報、特開２００２−２３５０７６号公報、特開２００２−２４１７５１号公報、特開２００１−３１９７７９号公報、特開２００１−３１９７８０号公報、特開２００２−６２８２４号公報、特開２００２−１００４７４号公報、特開２００２−２０３６７９号公報、特開２００２−３４３５７２号公報、特開２００２−２０３６７８号公報等。【００８１】
その具体例の一部を下記に示す。
0004858169.tif 000005
【００８２】
0004858169.tif 000006
【００８３】
0004858169.tif 000007
【００８４】
次に本発明に係る発光ドーパントの前記一般式（Ａ）〜（Ｃ）の部分構造を持つ化合物について説明する。【００８５】
本発明の発光層の少なくとも一つの発光層の発光ドーパントとして一般式（Ａ）〜（Ｃ）の部分構造を持つ化合物を用いることが好ましい。特に青色発光層の発光ドーパントとして用いることが好ましい。【００８６】
一般式（Ａ）〜（Ｃ）において、Ａ１は芳香族環、芳香族複素環を形成するのに必要な
残基を表し、該芳香族環としてはベンゼン環、ビフェニル環、ナフタレン環、アズレン環
、アントラセン環、フェナントレン環、ピレン環、クリセン環、ナフタセン環、トリフェ
ニレン環、ｏ−テルフェニル環、ｍ−テルフェニル環、ｐ−テルフェニル環、アセナフテ
ン環、コロネン環、フルオレン環、フルオラントレン環、ナフタセン環、ペンタセン環、
ペリレン環、ペンタフェン環、ピセン環、ピレン環、ピラントレン環、アンスラアントレ
ン環等が挙げられ、該芳香族複素環としては、フラン環、チオフェン環、ピリジン環、ピ
リダジン環、ピリミジン環、ピラジン環、トリアジン環、ベンゾイミダゾール環、オキサ
ジアゾール環、トリアゾール環、イミダゾール環、ピラゾール環、チアゾール環、インド
ール環、ベンゾイミダゾール環、ベンゾチアゾール環、ベンゾオキサゾール環、キノキサ
リン環、キナゾリン環、フタラジン環、カルバゾール環、カルボリン環、ジアザカルバゾ
ール環（カルボリン環を構成する炭化水素環の炭素原子の一つが更に窒素原子で置換され
ている環を示す）等が挙げられる。【００８７】
一般式（Ａ）〜（Ｃ）において、Ｒａは水素原子、脂肪族基、芳香族基、複素環基を表
し、Ｒｂ、Ｒｃ、Ｒｂ1、Ｒｃ1は水素原子または置換基を表すが、Ｒａは上記Ｒａ1と同
義であり、Ｒｂ、Ｒｃ、Ｒｂ1、Ｒｃ1が表す置換基は上記Ｒ1〜Ｒ9、ＲＡ、ＲＢが表す置
換基と同義である。【００８８】
一般式（Ａ）〜（Ｃ）の構造は部分構造であり、それ自身が完成構造の発光ドーパント
となるには、中心金属の価数に対応した配位子が必要である。具体的には、ハロゲン（例
えば、フッ素原子、塩素原子、臭素原子または沃素原子等）、アリール基（例えば、フェ
ニル基、ｐ−クロロフェニル基、メシチル基、トリル基、キシリル基、ビフェニル基、ナ
フチル基、アントリル基、フェナントリル基等）、アルキル基（例えば、メチル基、エチ
ル基、イソプロピル基、ヒドロキシエチル基、メトキシメチル基、トリフルオロメチル基
、ｔ−ブチル基等）、アルキルオキシ基、アリールオキシ基、アルキルチオ基、アリール
チオ基、芳香族複素環基（例えば、フリル基、チエニル基、ピリジル基、ピリダジニル基
、ピリミジニル基、ピラジニル基、トリアジニル基、イミダゾリル基、ピラゾリル基、チ
アゾリル基、キナゾリニル基、カルバゾリル基、カルボリニル基、フタラジニル基等）、
一般式（Ａ）〜（Ｃ）の金属を除いた部分構造等が挙げられる。【００８９】
一般式（Ａ）〜（Ｃ）において、ＭはＩｒ、Ｐｔを表し、特にＩｒが好ましい。また一
般式（Ａ）〜（Ｃ）の部分構造３個で完成構造となるトリス体が好ましい。【００９０】
以下、本発明に係る発光ドーパントの前記一般式（Ａ）〜（Ｃ）の部分構造を持つ化合
物を例示するが、これらに限定されるものではない。
0004858169.tif 000008
【００９１】
0004858169.tif 000009
【００９２】
0004858169.tif 000010
【００９３】
0004858169.tif 000011
【００９４】
0004858169.tif 000012
【００９５】
0004858169.tif 000013
【００９６】
以下、一般式（Ａ）〜（Ｃ）の部分構造を持つ化合物の合成例を示す。【００９７】
Ｄ−１合成例
0004858169.tif 000014
【００９８】
５００ｍｌ三つ口フラスコにＤ−１ａｃａｃ、４．０ｇ、フェニルイミダゾール２．６
ｇ、グリセリン３００ｍｌを入れ、温度計、冷却管を付けて油浴スターラー上にセットし
、徐々に加熱して内温が１５０℃になる様に浴温を調節し、５時間撹拌して反応終了とし
た。室温まで冷却すると結晶が析出してきた。反応液をメタノール２００ｍｌで希釈し、
結晶を濾過してメタノールで良く洗浄して乾燥し、１．６ｇ（３６．５％）を得た。この
結晶はＤ−１であることを1Ｈ−ＮＭＲとＭＡＳＳにて構造を確認した。【００９９】
（発光ホスト）
発光ホスト（単にホストともいう）とは、２種以上の化合物で構成される発光層中にて混合比（質量）の最も多い化合物のことを意味し、それ以外の化合物については「ドーパント化合物（単に、ドーパントともいう）」という。例えば、発光層を化合物Ａ、化合物Ｂという２種で構成し、その混合比がＡ：Ｂ＝１０：９０であれば化合物Ａがドーパント化合物であり、化合物Ｂがホスト化合物である。更に、発光層を化合物Ａ、化合物Ｂ、化合物Ｃの３種から構成し、その混合比がＡ：Ｂ：Ｃ＝５：１０：８５であれば、化合物Ａ、化合物Ｂがドーパント化合物であり、化合物Ｃがホスト化合物である。【０１００】
本発明に用いられる発光ホストとしては、構造的には特に制限はないが、代表的にはカルバゾール誘導体、トリアリールアミン誘導体、芳香族ボラン誘導体、含窒素複素環化合物、チオフェン誘導体、フラン誘導体、オリゴアリーレン化合物等の基本骨格を有するもの、または、カルボリン誘導体やジアザカルバゾール誘導体（ここで、ジアザカルバゾール誘導体とは、カルボリン誘導体のカルボリン環を構成する炭化水素環の少なくとも一つの炭素原子が窒素原子で置換されているものを表す。）等が挙げられる。【０１０１】
中でもカルボリン誘導体、ジアザカルバゾール誘導体等が好ましく用いられる。【０１０２】
以下に、カルボリン誘導体、ジアザカルバゾール誘導体等の具体例を挙げるが、本発明はこれらに限定されない。
0004858169.tif 000015
【０１０３】
0004858169.tif 000016
【０１０４】
0004858169.tif 000017
【０１０５】
また、本発明に用いられる発光ホストは低分子化合物でも、繰り返し単位をもつ高分子化合物でもよく、ビニル基やエポキシ基のような重合性基を有する低分子化合物（蒸着重合性発光ホスト）でもいい。【０１０６】
発光ホストとしては、正孔輸送能、電子輸送能を有しつつ、且つ、発光の長波長化を防ぎ、高Ｔｇ（ガラス転移温度）である化合物が好ましい。【０１０７】
発光ホストの具体例としては、以下の文献に記載されている化合物が好適である。例えば、特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等。【０１０８】
《発光層の製造方法》
本発明に係る発光層の製造方法について説明する。【０１０９】
本発明に係る発光層の製造方法の一例として、図７、図８を用いて説明するが、本発明はこれらに限定されない。【０１１０】
例えば、図７のように、発光ドーパント装填用るつぼ２０４ａ、ｂ、ｃの３種のるつぼとホスト材料及び中間層形成材料装填用るつぼの４つの蒸着源（加熱ボートでもよい）を用意する。【０１１１】
それぞれの蒸着源は加熱をすることで、発光ドーパントまたは、ホスト材料及び中間層形成材料の蒸着速度を適切になるように調整するので、その為に、蒸着を適宜、シャッター２０２により遮ることが可能なように設定されている。【０１１２】
ホスト材料兼中間層材料の蒸着源用のシャッター２０２は随時開放であり、止めることはない。これに対し、発光ドーパント蒸着るつぼ２０３に設定されているシャッター２０２は必要に応じ、開閉を行うことにより、共蒸着条件を調整することが出来る。【０１１３】
開放にする場合は、発光層を蒸着形成している時であり、発光ドーパント用のシャッター２０２をすべて閉じている時には中間層を蒸着形成することが出来る。【０１１４】
従来の中間層を有する素子の作製においては、各々の層形成材料が各々異なる場合には、材料の種類分にあたる蒸着源が必要となり、更に、各々の蒸着条件を適切に制御するのは極めて難しく、製造上の大きな問題点となっていた。【０１１５】
本発明では、例え、発光層が複数で多い場合にも単一のシャッター開閉で層形成の蒸着条件を切り替えることが出来るので、極めて簡便に図１０〜図１３に示すような多層の発光層形成も簡便に行うことが出来る。【０１１６】
図８では、発光ドーパント２０５ａ、２０５ｂ、２０５ｃを装填した蒸着るつぼ２０３の間にホスト材料及び中間層形成材料２０６ａ、２０６ｂを装填した一例を示している。【０１１７】
また、さらに簡便な方法としては、図８に示すように、並列に並べた蒸着源から発光ドーパント及びホスト兼中間層材料を蒸着する方法も有効である。【０１１８】
基板を所定のスピードにて動かす（左右に往復させる）ことで同様の素子構成を作製することが出来る。【０１１９】
これも、ホスト材料と中間層材料が共通の材料を用いることにより達成できる製造方法である。【０１２０】
《中間層》
本発明に係る中間層について説明する。【０１２１】
本発明では、中間層を構成する材料と発光層に含有されるホスト化合物（ホスト化合物については後述する）に共通の材料を用いることが特徴である。このように発光層と共通の材料を中間層形成に用いることで、発光層−中間層の層間の注入障壁を低減し、電圧（電流）を変化させても正孔と電子の注入バランスが保ちやすいという効果が得られた。また、電圧（電流）をかけたときの色ずれが改善されるという効果が得られることが判った。更に、共通材料を用いることで、従来の中間層を有する素子作製の大きな問題点である、素子作製の煩雑さをも併せて解消することが出来た。【０１２２】
発光層を図１０〜図１３に示すように、周期的、もしくはランダムに何層も積層する場合、それぞれの発光層のホスト材料と中間層が異なる場合、製造は非常に煩雑となるが、本発明のように共通化することで、非常に大きな簡略化が可能となった。【０１２３】
更に、中間層、発光ホストの材料にリン光性化合物より高い励起三重項エネルギーを有する材料を用いることで、発光層の三重項励起子を効果的に発光層に閉じ込め高効率な素子を得ることができる。【０１２４】
また、さらに中間層の膜厚をフェルスター距離以上にすることにより異なる発光層の層間でのフェルスターエネルギー移動を抑えることができ、色ずれを抑えることができ、更に高効率素子をえることができる。【０１２５】
このような中間層を構成する材料、ホスト材料は公知の材料（ホスト化合物については後述する）を使用することが出来る。発光層に含有するリン光性化合物の中で最も大きな励起３重項エネルギーを有するリン光性化合物よりも大きな励起３重項エネルギーを有する中間層材料およびホスト材料が好ましい。例えば青・緑・赤の３色白色素子において各々の発光材料にリン光性化合物を用いる場合、青色のリン光性化合物の励起３重項エネルギーが一番大きい。この青色リン光性化合物よりも大きい励起３重項エネルギーを有する中間層材料、およびホスト材料が好ましい。【０１２６】
本発明の有機ＥＬ素子においては、中間層、ホスト材料はキャリアの輸送を担うため、キャリア輸送能を有する材料が好ましい。キャリア輸送能を表す物性としてキャリア移動度が用いられるが、有機材料のキャリア移動度は一般的に電界強度に依存性が見られる。電界強度依存性の高い材料は正孔と電子注入・輸送バランスを崩しやすい。中間層材料、ホスト材料は移動度の電界強度依存性の少ない材料を用いることが好ましい。【０１２７】
次に、代表的な有機ＥＬ素子の構成について述べる。【０１２８】
《有機ＥＬ素子の構成層》
本発明の有機ＥＬ素子の構成層について説明する。【０１２９】
本発明の有機ＥＬ素子の層構成の好ましい具体例を以下に示すが、本発明はこれらに限定されない。（ｉ）陽極／正孔輸送層／発光層／正孔阻止層／電子輸送層／陰極（ii）陽極／電子阻止層／発光層／正孔阻止層／電子輸送層／陰極（iii）陽極／正孔輸送層／電子阻止層／発光層／正孔阻止層／電子輸送層／陰極（iv）陽極／正孔輸送層／電子阻止層／発光層／正孔阻止層／電子輸送層／陰極（ｖ）陽極／正孔輸送層／電子阻止層／発光層／正孔阻止層／電子輸送層／陰極バッファー層／陰極（vi）陽極／陽極バッファー層／正孔輸送層／電子阻止層／発光層／正孔阻止層／電子輸送層／陰極バッファー層／陰極（vii）陽極／陽極バッファー層／正孔輸送層／電子阻止層／発光層／正孔阻止層／電子輸送層／陰極バッファー層／陰極
《阻止層（電子阻止層、正孔阻止層）》
本発明に係る阻止層（例えば、電子阻止層、正孔阻止層）について説明する。【０１３０】
本発明においては、正孔阻止層、電子阻止層等に、本発明の有機ＥＬ素子材料をを用いることが好ましく、特に好ましくは正孔阻止層に用いることである。【０１３１】
本発明の有機ＥＬ素子材料を正孔阻止層、電子阻止層に含有させる場合、本発明に係る金属錯体を正孔阻止層や電子阻止層等の層構成成分として１００質量％の状態で含有させてもよいし、他の有機化合物（例えば、本発明の有機ＥＬ素子の構成層に用いられる化合物等）等と混合してもよい。
【０１３２】
本発明に係る阻止層の膜厚としては好ましくは３ｎｍ〜１００ｎｍであり、更に好ましくは５ｎｍ〜３０ｎｍである。【０１３３】
《正孔阻止層》
正孔阻止層とは広い意味では電子輸送層の機能を有し、電子を輸送する機能を有しつつ正孔を輸送する能力が著しく小さい材料からなり、電子を輸送しつつ正孔を阻止することで電子と正孔の再結合確率を向上させることができる。【０１３４】
正孔阻止層としては、例えば特開平１１−２０４２５８号公報、同１１−２０４３５９号公報、及び「有機ＥＬ素子とその工業化最前線（１９９８年１１月３０日  エヌ・ティー・エス社発行）」の２３７頁等に記載の正孔阻止（ホールブロック）層等を本発明に係る正孔阻止層として適用可能である。また、後述する電子輸送層の構成を必要に応じて、本発明に係る正孔阻止層として用いることが出来る。【０１３５】
《電子阻止層》
一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層の構成を必要に応じて電子阻止層として用いることが出来る。【０１３６】
また、本発明においては、発光層に隣接する隣接層、即ち、正孔阻止層、電子阻止層に、上記の本発明の有機ＥＬ素子材料を用いることが好ましく、特に正孔阻止層に用いることが好ましい。【０１３７】
《正孔輸送層》
正孔輸送層とは正孔を輸送する機能を有する材料を含み、広い意味で正孔注入層、電子阻止層も正孔輸送層に含まれる。正孔輸送層は単層もしくは複数層設けることができる。【０１３８】
正孔輸送材料としては、特に制限はなく、従来、光導伝材料において、正孔の電荷注入輸送材料として慣用されているものやＥＬ素子の正孔注入層、正孔輸送層に使用される公知のものの中から任意のものを選択して用いることができる。【０１３９】
正孔輸送材料は、正孔の注入もしくは輸送、電子の障壁性のいずれかを有するものであり、有機物、無機物のいずれであってもよい。例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また、導電性高分子オリゴマー、特にチオフェンオリゴマー等が挙げられる。【０１４０】
正孔輸送材料としては、上記のものを使用することができるが、ポルフィリン化合物、芳香族第三級アミン化合物及びスチリルアミン化合物、特に芳香族第三級アミン化合物を用いることが好ましい。【０１４１】
芳香族第三級アミン化合物及びスチリルアミン化合物の代表例としては、Ｎ，Ｎ，Ｎ’，Ｎ’−テトラフェニル−４，４’−ジアミノフェニル；Ｎ，Ｎ’−ジフェニル−Ｎ，Ｎ’−ビス（３−メチルフェニル）−〔１，１’−ビフェニル〕−４，４’−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ’，Ｎ’−テトラ−ｐ−トリル−４，４’−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ’−ジフェニル−Ｎ，Ｎ’−ジ（４−メトキシフェニル）−４，４’−ジアミノビフェニル；Ｎ，Ｎ，Ｎ’，Ｎ’−テトラフェニル−４，４’−ジアミノジフェニルエーテル；４，４’−ビス（ジフェニルアミノ）クオードリフェニル；Ｎ，Ｎ，Ｎ−トリ（ｐ−トリル）アミン；４−（ジ−ｐ−トリルアミノ）−４’−〔４−（ジ−ｐ−トリルアミノ）スチリル〕スチルベン；４−Ｎ，Ｎ−ジフェニルアミノ−（２−ジフェニルビニル）ベンゼン；３−メトキシ−４’−Ｎ，Ｎ−ジフェニルアミノスチルベンゼン；Ｎ−フェニルカルバゾール、さらには、米国特許第５，０６１，５６９号明細書に記載されている２個の縮合芳香族環を分子内に有するもの、例えば４，４’−ビス〔Ｎ−（１−ナフチル）−Ｎ−フェニルアミノ〕ビフェニル（ＮＰＤ）、特開平４−３０８６８８号公報に記載されているトリフェニルアミンユニットが３つスターバースト型に連結された４，４’，４”−トリス〔Ｎ−（３−メチルフェニル）−Ｎ−フェニルアミノ〕トリフェニルアミン（ＭＴＤＡＴＡ）等が挙げられる。【０１４２】
さらにこれらの材料を高分子鎖に導入した、またはこれらの材料を高分子の主鎖とした高分子材料を用いることもできる。【０１４３】
また、ｐ型−Ｓｉ、ｐ型−ＳｉＣ等の無機化合物も正孔注入材料、正孔輸送材料として使用することができる。また、正孔輸送材料は、高Ｔｇであることが好ましい。【０１４４】
この正孔輸送層は、上記正孔輸送材料を、例えば真空蒸着法、スピンコート法、キャスト法、インクジェット法、ＬＢ法等の公知の方法により、薄膜化することにより形成することができる。正孔輸送層の膜厚については特に制限はないが、通常は５ｎｍ〜５０００ｎｍ程度である。この正孔輸送層は、上記材料の一種または二種以上からなる一層構造であってもよい。【０１４５】
又、不純物ドープしたｐ性の高い正孔輸送層を用いることも出来る。その例としては、特開平４−２９７０７６号、特開２０００−１９６１４０号、特開２００１−１０２１７５号、Ｊ．Ａｐｐｌ．Ｐｈｙｓ．，９５，５７７３（２００４）などに記載されたものが挙げられる。【０１４６】
《電子輸送層》
電子輸送層とは電子を輸送する機能を有する材料からなり、広い意味で電子注入層、正孔阻止層も電子輸送層に含まれる。電子輸送層は、単層もしくは複数層を設けることができる。【０１４７】
従来、単層の電子輸送層、及び複数層とする場合は発光層に対して陰極側に隣接する電子輸送層に用いられる電子輸送材料（正孔阻止材料を兼ねる）としては、下記の材料が知られている。【０１４８】
さらに、電子輸送層は、陰極より注入された電子を発光層に伝達する機能を有していればよく、その材料としては従来公知の化合物の中から任意のものを選択して用いることができる。【０１４９】
この電子輸送層に用いられる材料（以下、電子輸送材料という）の例としては、ニトロ置換フルオレン誘導体、ジフェニルキノン誘導体、チオピランジオキシド誘導体、ナフタレンペリレンなどの複素環テトラカルボン酸無水物、カルボジイミド、フレオレニリデンメタン誘導体、アントラキノジメタン及びアントロン誘導体、オキサジアゾール誘導体などが挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。【０１５０】
さらにこれらの材料を高分子鎖に導入した、またはこれらの材料を高分子の主鎖とした高分子材料を用いることもできる。【０１５１】
また、８−キノリノール誘導体の金属錯体、例えばトリス（８−キノリノール）アルミニウム（Ａｌｑ）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）など、及びこれらの金属錯体の中心金属がＩｎ、Ｍｇ、Ｃｕ、Ｃａ、Ｓｎ、Ｇａ又はＰｂに置き替わった金属錯体も、電子輸送材料として用いることができる。その他、メタルフリー若しくはメタルフタロシアニン、又はそれらの末端がアルキル基やスルホン酸基などで置換されているものも、電子輸送材料として好ましく用いることができる。また、発光層の材料として例示したジスチリルピラジン誘導体も、電子輸送材料として用いることができるし、正孔注入層、正孔輸送層と同様に、ｎ型−Ｓｉ、ｎ型−ＳｉＣなどの無機半導体も電子輸送材料として用いることができる。【０１５２】
この電子輸送層は、上記電子輸送材料を、例えば真空蒸着法、スピンコート法、キャスト法、インクジェット法、ＬＢ法等の公知の方法により、薄膜化することにより形成することができる。電子輸送層の膜厚については特に制限はないが、通常は５〜５０００ｎｍ程度である。この電子輸送層は、上記材料の一種または二種以上からなる一層構造であってもよい。【０１５３】
又、不純物ドープしたｎ性の高い電子輸送層を用いることも出来る。その例としては、特開平４−２９７０７６号、特開２０００−１９６１４０号、特開２００１−１０２１７５号、Ｊ．Ａｐｐｌ．Ｐｈｙｓ．，９５，５７７３（２００４）などに記載されたものが挙げられる。【０１５４】
次に、本発明の有機ＥＬ素子の構成層として用いられる、注入層について説明する。【０１５５】
《注入層》：電子注入層、正孔注入層
注入層は必要に応じて設け、電子注入層と正孔注入層があり、上記のごとく陽極と発光層または正孔輸送層の間、及び、陰極と発光層または電子輸送層との間に存在させてもよい。【０１５６】
注入層とは、駆動電圧低下や発光輝度向上のために電極と有機層間に設けられる層のことで、「有機ＥＬ素子とその工業化最前線（１９９８年１１月３０日  エヌ・ティー・エス社発行）」の第２編第２章「電極材料」（１２３〜１６６頁）に詳細に記載されており、正孔注入層（陽極バッファー層）と電子注入層（陰極バッファー層）とがある。【０１５７】
陽極バッファー層（正孔注入層）は、特開平９−４５４７９号公報、同９−２６００６２号公報、同８−２８８０６９号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリン（エメラルディン）やポリチオフェン等の導電性高分子を用いた高分子バッファー層等が挙げられる。【０１５８】
陰極バッファー層（電子注入層）は、特開平６−３２５８７１号公報、同９−１７５７４号公報、同１０−７４５８６号公報等にもその詳細が記載されており、具体的には、ストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。【０１５９】
上記バッファー層（注入層）はごく薄い膜であることが望ましく、素材にもよるが、その膜厚は０．１ｎｍ〜１００ｎｍの範囲が好ましい。【０１６０】
この注入層は、上記材料を、例えば真空蒸着法、スピンコート法、キャスト法、インクジェット法、ＬＢ法等の公知の方法により、薄膜化することにより形成することができる。注入層の膜厚については特に制限はないが、通常は５〜５０００ｎｍ程度である。この注入層は、上記材料の一種または二種以上からなる一層構造であってもよい。【０１６１】
《陽極》
本発明の有機ＥＬ素子に係る陽極としては、仕事関数の大きい（４ｅＶ以上）金属、合金、電気伝導性化合物及びこれらの混合物を電極物質とするものが好ましく用いられる。このような電極物質の具体例としてはＡｕ等の金属、ＣｕＩ、インジウムチンオキシド（ＩＴＯ）、ＳｎＯ2、ＺｎＯ等の導電性透明材料が挙げられる。また、ＩＤＩＸＯ（Ｉｎ2Ｏ3−ＺｎＯ）等非晶質で透明導電膜を作製可能な材料を用いてもよい。陽極は、これらの電極物質を蒸着やスパッタリング等の方法により、薄膜を形成させ、フォトリソグラフィー法で所望の形状のパターンを形成してもよく、あるいはパターン精度をあまり必要としない場合は（１００μｍ以上程度）、上記電極物質の蒸着やスパッタリング時に所望の形状のマスクを介してパターンを形成してもよい。この陽極より発光を取り出す場合には、透過率を１０％より大きくすることが望ましく、また、陽極としてのシート抵抗は数百Ω／□以下が好ましい。さらに膜厚は材料にもよるが、通常１０ｎｍ〜１０００ｎｍ、好ましくは１０ｎｍ〜２００ｎｍの範囲で選ばれる。【０１６２】
《陰極》
一方、本発明に係る陰極としては、仕事関数の小さい（４ｅＶ以下）金属（電子注入性金属と称する）、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物、アルミニウム等が好適である。陰極は、これらの電極物質を蒸着やスパッタリング等の方法により、薄膜を形成させることにより、作製することができる。また、陰極としてのシート抵抗は数百Ω／□以下が好ましく、膜厚は通常１０ｎｍ〜１０００ｎｍ、好ましくは５０ｎｍ〜２００ｎｍの範囲で選ばれる。なお、発光を透過させるため、有機ＥＬ素子の陽極または陰極のいずれか一方が、透明または半透明であれば発光輝度が向上し好都合である。【０１６３】
《基体（基板、基材、支持体等ともいう）》
本発明の有機ＥＬ素子に係る基体としては、ガラス、プラスチック等の種類には特に限定はなく、また、透明のものであれば特に制限はないが、好ましく用いられる基板としては例えばガラス、石英、光透過性樹脂フィルムを挙げることができる。特に好ましい基体は、有機ＥＬ素子にフレキシブル性を与えることが可能な樹脂フィルムである。【０１６４】
樹脂フィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルム等が挙げられる。【０１６５】
樹脂フィルムの表面には、無機物もしくは有機物の被膜またはその両者のハイブリッド被膜が形成されていてもよく、水蒸気透過率が０．０１ｇ／ｍ2・ｄａｙ・ａｔｍ以下の高バリア性フィルムであることが好ましい。【０１６６】
本発明の有機エレクトロルミネッセンス素子の発光の室温における外部取り出し効率は１％以上であることが好ましく、より好ましくは２％以上である。ここに、外部取り出し量子効率（％）＝有機ＥＬ素子外部に発光した光子数／有機ＥＬ素子に流した電子数×１００である。【０１６７】
また、カラーフィルター等の色相改良フィルター等を併用してもよい。【０１６８】
照明用途で用いる場合には、発光ムラを低減させるために粗面加工したフィルム（アンチグレアフィルム等）を併用することもできる。【０１６９】
多色表示装置として用いる場合は少なくとも２種類の異なる発光極大波長を有する有機ＥＬ素子からなるが、有機ＥＬ素子を作製する好適な例を説明する。【０１７０】
《有機ＥＬ素子の作製方法》
本発明の有機ＥＬ素子の作製方法の一例として、陽極／正孔注入層／正孔輸送層／発光層／正孔阻止層／電子輸送層／陰極バッファー層／陰極からなる有機ＥＬ素子の作製法について説明する。【０１７１】
まず適当な基体上に、所望の電極物質、例えば陽極用物質からなる薄膜を、１μｍ以下、好ましくは１０ｎｍ〜２００ｎｍの膜厚になるように、蒸着やスパッタリング等の方法により形成させ、陽極を作製する。次に、この上に素子材料である正孔注入層、正孔輸送層、発光層、正孔阻止層、電子輸送層等の有機化合物を含有する薄膜を形成させる。【０１７２】
この有機化合物を含有する薄膜の薄膜化の方法としては、前記の如くスピンコート法、キャスト法、インクジェット法、蒸着法、印刷法等があるが、均質な膜が得られやすく、かつピンホールが生成しにくい等の点から、真空蒸着法またはスピンコート法が特に好ましい。さらに層ごとに異なる製膜法を適用してもよい。製膜に蒸着法を採用する場合、その蒸着条件は、使用する化合物の種類等により異なるが、一般にボート加熱温度５０℃〜４５０℃、真空度１０-6Ｐａ〜１０-2Ｐａ、蒸着速度０．０１ｎｍ〜５０ｎｍ／秒、基板温度−５０℃〜３００℃、膜厚０．１ｎｍ〜５μｍの範囲で適宜選ぶことが望ましい。【０１７３】
これらの層の形成後、その上に陰極用物質からなる薄膜を、１μｍ以下好ましくは５０ｎｍ〜２００ｎｍの範囲の膜厚になるように、例えば蒸着やスパッタリング等の方法により形成させ、陰極を設けることにより、所望の有機ＥＬ素子が得られる。この有機ＥＬ素子の作製は、一回の真空引きで一貫して正孔注入層から陰極まで作製するのが好ましいが、途中で取り出して異なる製膜法を施してもかまわない。その際、作業を乾燥不活性ガス雰囲気下で行う等の配慮が必要となる。【０１７４】
《表示装置》
本発明の表示装置について説明する。【０１７５】
本発明の表示装置は単色でも多色でもよいが、ここでは、多色表示装置について説明する。多色表示装置の場合は、発光層形成時のみシャドーマスクを設け、一面に蒸着法、キャスト法、スピンコート法、インクジェット法、印刷法等で膜を形成できる。【０１７６】
発光層のみパターニングを行う場合、その方法に限定はないが、好ましくは蒸着法、インクジェット法、印刷法である。蒸着法を用いる場合においてはシャドーマスクを用いたパターニングが好ましい。【０１７７】
また作製順序を逆にして、陰極、電子輸送層、正孔阻止層、発光層、正孔輸送層、陽極の順に作製することも可能である。【０１７８】
このようにして得られた多色表示装置に、直流電圧を印加する場合には、陽極を＋、陰極を−の極性として電圧２〜４０Ｖ程度を印加すると、発光が観測できる。また、逆の極性で電圧を印加しても電流は流れずに発光は全く生じない。さらに、交流電圧を印加する場合には、陽極が＋、陰極が−の状態になったときのみ発光する。なお、印加する交流の波形は任意でよい。【０１７９】
多色表示装置は、表示デバイス、ディスプレー、各種発光光源として用いることができる。表示デバイス、ディスプレーにおいて、青、赤、緑発光の３種の有機ＥＬ素子を用いることにより、フルカラーの表示が可能となる。【０１８０】
表示デバイス、ディスプレーとしてはテレビ、パソコン、モバイル機器、ＡＶ機器、文字放送表示、自動車内の情報表示等が挙げられる。特に静止画像や動画像を再生する表示装置として使用してもよく、動画再生用の表示装置として使用する場合の駆動方式は単純マトリックス（パッシブマトリックス）方式でもアクティブマトリックス方式でもどちらでもよい。【０１８１】
発光光源としては家庭用照明、車内照明、時計や液晶用のバックライト、看板広告、信号機、光記憶媒体の光源、電子写真複写機の光源、光通信処理機の光源、光センサーの光源等が挙げられるがこれに限定するものではない。【０１８２】
《照明装置》
本発明の照明装置について説明する。【０１８３】
本発明の有機ＥＬ素子に共振器構造を持たせた有機ＥＬ素子として用いてもよく、このような共振器構造を有した有機ＥＬ素子の使用目的としては光記憶媒体の光源、電子写真複写機の光源、光通信処理機の光源、光センサーの光源等が挙げられるが、これらに限定されない。また、レーザー発振をさせることにより、上記用途に使用してもよい。【０１８４】
また、本発明の有機ＥＬ素子は、照明用や露光光源のような一種のランプとして使用しても良いし、画像を投影するタイプのプロジェクション装置や、静止画像や動画像を直接視認するタイプの表示装置（ディスプレイ）として使用しても良い。動画再生用の表示装置として使用する場合の駆動方式は単純マトリクス（パッシブマトリクス）方式でもアクティブマトリクス方式でもどちらでも良い。または、異なる発光色を有する本発明の有機ＥＬ素子を２種以上使用することにより、フルカラー表示装置を作製することが可能である。【０１８５】
以下、本発明の有機ＥＬ素子を有する表示装置の一例を図面に基づいて説明する。【０１８６】
図１は、有機ＥＬ素子から構成される表示装置の一例を示した模式図である。有機ＥＬ素子の発光により画像情報の表示を行う、例えば、携帯電話等のディスプレイの模式図である。【０１８７】
ディスプレイ１は、複数の画素を有する表示部Ａ、画像情報に基づいて表示部Ａの画像走査を行う制御部Ｂ等からなる。【０１８８】
制御部Ｂは、表示部Ａと電気的に接続され、複数の画素それぞれに外部からの画像情報に基づいて走査信号と画像データ信号を送り、走査信号により走査線毎の画素が画像データ信号に応じて順次発光して画像走査を行って画像情報を表示部Ａに表示する。【０１８９】
図２は、表示部Ａの模式図である。【０１９０】
表示部Ａは基板上に、複数の走査線５及びデータ線６を含む配線部と、複数の画素３等とを有する。表示部Ａの主要な部材の説明を以下に行う。【０１９１】
図においては、画素３の発光した光が、白矢印方向（下方向）へ取り出される場合を示している。【０１９２】
配線部の走査線５及び複数のデータ線６は、それぞれ導電材料からなり、走査線５とデータ線６は格子状に直交して、直交する位置で画素３に接続している（詳細は図示していない）。【０１９３】
画素３は、走査線５から走査信号が印加されると、データ線６から画像データ信号を受け取り、受け取った画像データに応じて発光する。発光の色が赤領域の画素、緑領域の画素、青領域の画素を、適宜、同一基板上に並置することによって、フルカラー表示が可能となる。【０１９４】
本発明の有機ＥＬ素子を白色発光の素子として用いる場合は、ＢＧＲのカラーフィルターとの組み合わせによりフルカラー表示を行うことが出来る。【０１９５】
次に、画素の発光プロセスを説明する。【０１９６】
図３は、画素の模式図である。【０１９７】
画素は、有機ＥＬ素子１０、スイッチングトランジスタ１１、駆動トランジスタ１２、コンデンサ１３等を備えている。複数の画素に区分された有機ＥＬ素子１０として白色発光の有機ＥＬ素子を用い、ＢＧＲのカラーフィルターと組み合わせることでフルカラー表示を行うことができる。【０１９８】
図３において、制御部Ｂからデータ線６を介してスイッチングトランジスタ１１のドレインに画像データ信号が印加される。そして、制御部Ｂから走査線５を介してスイッチングトランジスタ１１のゲートに走査信号が印加されると、スイッチングトランジスタ１１の駆動がオンし、ドレインに印加された画像データ信号がコンデンサ１３と駆動トランジスタ１２のゲートに伝達される。【０１９９】
画像データ信号の伝達により、コンデンサ１３が画像データ信号の電位に応じて充電されるとともに、駆動トランジスタ１２の駆動がオンする。駆動トランジスタ１２は、ドレインが電源ライン７に接続され、ソースが有機ＥＬ素子１０の電極に接続されており、ゲートに印加された画像データ信号の電位に応じて電源ライン７から有機ＥＬ素子１０に電流が供給される。【０２００】
制御部Ｂの順次走査により走査信号が次の走査線５に移ると、スイッチングトランジスタ１１の駆動がオフする。しかし、スイッチングトランジスタ１１の駆動がオフしてもコンデンサ１３は充電された画像データ信号の電位を保持するので、駆動トランジスタ１２の駆動はオン状態が保たれて、次の走査信号の印加が行われるまで有機ＥＬ素子１０の発光が継続する。順次走査により次に走査信号が印加されたとき、走査信号に同期した次の画像データ信号の電位に応じて駆動トランジスタ１２が駆動して有機ＥＬ素子１０が発光する。【０２０１】
すなわち、有機ＥＬ素子１０の発光は、複数の画素それぞれの有機ＥＬ素子１０に対して、アクティブ素子であるスイッチングトランジスタ１１と駆動トランジスタ１２を設けて、複数の画素３それぞれの有機ＥＬ素子１０の発光を行っている。このような発光方法をアクティブマトリクス方式と呼んでいる。【０２０２】
ここで、有機ＥＬ素子１０の発光は、複数の階調電位を持つ多値の画像データ信号による複数の階調の発光でもよいし、２値の画像データ信号による所定の発光量のオン、オフでもよい。【０２０３】
また、コンデンサ１３の電位の保持は、次の走査信号の印加まで継続して保持してもよいし、次の走査信号が印加される直前に放電させてもよい。【０２０４】
本発明においては、上述したアクティブマトリクス方式に限らず、走査信号が走査されたときのみデータ信号に応じて有機ＥＬ素子を発光させるパッシブマトリクス方式の発光駆動でもよい。【０２０５】
図４は、パッシブマトリクス方式による表示装置の模式図である。図４において、複数の走査線５と複数の画像データ線６が画素３を挟んで対向して格子状に設けられている。【０２０６】
順次走査により走査線５の走査信号が印加されたとき、印加された走査線５に接続している画素３が画像データ信号に応じて発光する。パッシブマトリクス方式では画素３にアクティブ素子が無く、製造コストの低減が計れる。【０２０７】
本発明に係わる有機ＥＬ材料は、また、照明装置として、実質白色の発光を生じる有機ＥＬ素子に適用できる。複数の発光材料により複数の発光色を同時に発光させて混色により白色発光を得る。複数の発光色の組み合わせとしては、青色、緑色、青色の３原色の３つの発光極大波長を含有させたものでも良いし、青色と黄色、青緑と橙色等の補色の関係を利用した２つの発光極大波長を含有したものでも良い。【０２０８】
また、複数の発光色を得るための発光材料の組み合わせは、複数のリン光または蛍光を発光する材料（発光ドーパント）を、複数組み合わせたもの、蛍光またはリン光を発光する発光材料と、該発光材料からの光を励起光として発光する色素材料とを組み合わせたもののいずれでも良いが、本発明に係わる白色有機エレクトロルミネッセンス素子においては、発光ドーパントを複数組み合わせる方式が好ましい。【０２０９】
複数の発光色を得るための有機エレクトロルミネッセンス素子の層構成としては、複数の発光ドーパントを、一つの発光層中に複数存在させる方法、複数の発光層を有し、各発光層中に発光波長の異なるドーパントをそれぞれ存在させる方法、異なる波長に発光する微小画素をマトリックス状に形成する方法等が挙げられる。【０２１０】
本発明に係わる白色有機エレクトロルミネッセンス素子においては、必要に応じ製膜時にメタルマスクやインクジェットプリンティング法等でパターニングを施してもよい。パターニングする場合は、電極のみをパターニングしてもいいし、電極と発光層をパターニングしてもいいし、素子全層をパターニングしてもいい。【０２１１】
発光層に用いる発光材料としては特に制限はなく、例えば液晶表示素子におけるバックライトであれば、ＣＦ（カラーフィルター）特性に対応した波長範囲に適合するように、本発明に係わる白金錯体、また公知の発光材料の中から任意のものを選択して組み合わせて白色化すれば良い。【０２１２】
このように、本発明の白色発光有機ＥＬ素子は、前記表示デバイス、ディスプレーに加えて、各種発光光源、照明装置として、家庭用照明、車内照明、また、露光光源のような一種のランプとして、液晶表示装置のバックライト等、表示装置にも有用に用いられる。【０２１３】
その他、時計等のバックライト、看板広告、信号機、光記憶媒体等の光源、電子写真複写機の光源、光通信処理機の光源、光センサーの光源等、更には表示装置を必要とする一般の家庭用電気器具等広い範囲の用途が挙げられる。
【実施例】
【０２１４】
以下、実施例により本発明を説明するが、本発明はこれらに限定されない。【０２１５】
ここで、実施例に用いられる化合物の構造を下記に示す。
0004858169.tif 000018
【０２１６】
0004858169.tif 000019
【０２１７】
実施例１
《有機ＥＬ素子１−１の作製》
陽極として１００ｍｍ×１００ｍｍ×１．１ｍｍのガラス基板上にＩＴＯ（インジウムチンオキシド）を１００ｎｍ製膜した基板（ＮＨテクノグラス社製ＮＡ４５）にパターニングを行った後、このＩＴＯ透明電極を設けた透明支持基板をイソプロピルアルコールで超音波洗浄し、乾燥窒素ガスで乾燥し、ＵＶオゾン洗浄を５分間行った。この透明支持基板を市販の真空蒸着装置の基板ホルダーに固定した。但し、蒸着装置内の蒸着用るつぼの設定は図７に記載のように行い、具体的には、蒸着用ルツボ２０４ａに発光ドーパントＩｒ−１２を、蒸着用るつぼ２０４ｂにＩｒ−９をいれ、ホスト材料と中間層形成形成材料である、ＣＤＢＰを蒸着用るつぼ２０４ｄに各々、素子作製に最適の量を装填した。ここで、蒸着用ルツボはモリブデン製抵抗加熱用材料で作製されたものを用いた。【０２１８】
また、ＮＰＤ、ＨＴＭ１、Ｈ−１３、Ａｌｑ3を入れた蒸着用るつぼ（図示していない）については、別途設定した。【０２１９】
次いで、真空槽を４×１０-4Ｐａまで減圧した後、ＮＰＤの入った蒸着用るつぼに通電して加熱し、蒸着速度０．１ｎｍ／秒で透明支持基板に蒸着し２５ｎｍの正孔輸送層を設けた。【０２２０】
次に電子阻止層として、ＨＴＭ１の入った前記蒸着用るつぼに通電して加熱し、蒸着速度０．１ｎｍ／秒でＨＴＭ１を１５ｎｍ蒸着した。【０２２１】
その後、表１、表２に表すような材料を用いて、発光層Ａ、中間層、発光層Ｂを形成し、次いで、前記発光層Ｂ上に正孔阻止層として化合物Ｈ−１３を１０ｎｍ蒸着した。【０２２２】
更にＡｌｑ3の入った前記蒸着用るつぼに通電して加熱し、蒸着速度０．１ｎｍ／秒で前記正孔阻止層上に蒸着して膜厚３０ｎｍの電子輸送層を設けた。【０２２３】
尚、蒸着時の基板温度は室温になるように調整した。【０２２４】
引き続き陰極バッファー層としてフッ化リチウム０．５ｎｍを蒸着し、更に、アルミニウム１１０ｎｍを蒸着して陰極を形成し、有機ＥＬ素子１−１を作製した。《有機ＥＬ素子１−２〜１−１２の作製》
有機ＥＬ素子１−１の作製において、発光層の構成（発光層と中間層構成）を表１、表２に記載のように変更した以外は同様にして、有機ＥＬ素子１−２〜１−１２を各々作製した。【０２２５】
【表１】
0004858169.tif 000020
【０２２６】
【表２】
0004858169.tif 000021
【０２２７】
得られた有機ＥＬ素子１−１〜１−１２の各々を下記のようにして、外部取りだし量子効率と色度のずれを評価した。【０２２８】
《外部取り出し量子効率》
作製した各々の有機ＥＬ素子について、２３℃、乾燥窒素ガス雰囲気下で２．５ｍＡ／ｃｍ2の一定電流を印加した時の外部取り出し量子効率（％）を測定した。尚、測定には分光放射輝度計ＣＳ−１０００（ミノルタ製）を用いた。【０２２９】
《色度のずれ評価》
色度のずれはＣＩＥ色度図において、１００ｃｄ／ｍ2輝度時の色度座標と５０００ｃｄ／ｍ2輝度時の色度座標のずれを表している。具体的には、２３℃、乾燥窒素ガス雰囲気下でＣＳ−１０００（ミノルタ製）を用いて測定を行った。【０２３０】
得られた結果を表３に示す。【０２３１】
【表３】
0004858169.tif 000022
【０２３２】
表３から、比較の素子に比べて、本発明の素子は、高い外部取りだし量子効率を示す、即ち、発光効率が高く、且つ、色度のずれが小さいことが明らかである。【０２３３】
実施例２
《有機ＥＬ素子２−１〜２−１２の作製》
有機ＥＬ素子１−１〜１−１２のＮＰＤをＨＴＭ１：Ｆ４−ＴＣＮＱ3（９７：３）共蒸着膜に変更し、Ａｌｑ3をＢＰｈｅｎ：Ｃｓ（１：１）共蒸着膜に変更し、ＬｉＦを蒸着しなかった以外、全く同様に有機ＥＬ素子２−１〜２−１２を作製した。有機ＥＬ素子２−１〜２−１２は有機ＥＬ素子１−１〜１−１２に比べどれも駆動電圧が３〜６Ｖ低電圧化する事が確認された。【０２３４】
上記から、本発明の有機ＥＬ素子を用いることにより、高いエネルギー効率（ｌｍ／Ｗ）を有する素子を得ることが可能であることが確認された。【０２３５】
実施例３
実施例１で作製した有機ＥＬ素子１−６の非発光面をガラス製封止缶で覆い、照明装置とした。照明装置は、発光効率が高く発光寿命の長い白色光を発する薄型の照明装置として使用することができた。図６は照明装置の概略図であり、（ａ）は平面概略図を、また、（ｂ）は照明装置の概略断面図である。透明電極付きのガラス基板１０１上に設けられた有機ＥＬ層１０２をガラス製封止缶１０４で覆い、ガラス製封止缶の接着には紫外線硬化型接着剤１０７を用いた。１０３は陰極である。なおガラス製封止缶１０４内には窒素ガスが充填され、捕水剤１０５が設けられている。
【産業上の利用可能性】
【０２３６】
本発明により、外部量子効率が高い、即ち、発光効率が高く、且つ、色度のずれが少ない有機エレクトロルミネッセンス素子、表示装置及び照明装置を提供することが出来た。
【図１】
0004858169.tif 000023
【図２】
0004858169.tif 000024
【図３】
0004858169.tif 000025
【図４】
0004858169.tif 000026
【図５】
0004858169.tif 000027
【図６】
0004858169.tif 000028
【図７】
0004858169.tif 000029
【図８】
0004858169.tif 000030
【図９】
0004858169.tif 000031
【図１０】
0004858169.tif 000032
【図１１】
0004858169.tif 000033
【図１２】
0004858169.tif 000034
【図１３】
0004858169.tif 000035